【手続補正書】
【提出日】平成17年6月13日(2005.6.13)
【手続補正１】
【補正対象書類名】明細書
【補正対象項目名】特許請求の範囲
【補正方法】変更
【補正の内容】
【特許請求の範囲】
【請求項１】
硬化した熱硬化性樹脂のための液状ゴム組成物の製造法であって、前記液状ゴム組成物が、未硬化状態の前記熱硬化性樹脂と混和性であり、硬化状態の前記熱硬化性樹脂と不混和性であることを特徴とし、前記液状ゴム組成物は、少なくともひとつの非官能性芳香族末端基を有し、重量平均分子量が少なくとも５００ｇ／モルであり、ガラス転移温度が２５℃未満であるポリマー鎖を含み：
（ａ）（ｉ）反応混合物の１．０〜９９．９９９重量％の少なくとも１種のＣ１−Ｃ２０アルキルアクリレートモノマー；および（ｉｉ）反応混合物の０．００１〜２０重量％の少なくとも１種の芳香族部位含有開始剤を含む反応混合物を形成する段階；
（ｂ）４００℃までの反応温度で維持されたリアクター中に反応混合物を装填する段階；
（ｃ）前記芳香族部位含有開始剤で前記モノマーの重合を開始して、前記ポリマー鎖を含む反応生成物を形成する段階；および
（ｄ）ポリマー鎖を形成するために十分な反応滞留時間を提供する段階を含む方法。
【請求項２】
反応混合物が少なくとも１０重量％のＣ１〜Ｃ２０アルキルアクリレートモノマーを含む請求項１記載の方法。
【請求項３】
反応混合物が少なくとも０．０５重量％の少なくとも１種の芳香族炭化水素フリーラジカル開始剤を含む請求項１記載の方法。
【請求項４】
反応混合物がさらに少なくとも０．１重量％の少なくとも１種の芳香族部位含有溶剤を含む請求項１記載の方法。
【請求項５】
さらに、前記ポリマー鎖の重合を：１またはそれ以上の芳香族部位含有開始剤分子の残基；芳香族部位含有連鎖移動剤；芳香族部位含有停止剤；および鎖カップリング剤のうちの少なくとも１つで停止させる段階を含む請求項１記載の方法。
【請求項６】
硬化した熱硬化性樹脂のための液状ゴム組成物の製造法であって、前記液状ゴム組成物が未硬化状態の前記熱硬化性樹脂中に混和性であり、硬化状態の前記熱硬化性樹脂中に不混和性であることを特徴とし、前記液状ゴム組成物は少なくともひとつの非官能性芳香族末端基を有し、重量平均分子量が少なくとも５００ｇ／モルであり、ガラス転移温度が２５℃未満であるポリマー鎖を含み：
（ａ）（ｉ）反応混合物の１〜９９．９９９重量％の少なくとも１種のＣ１−Ｃ２０アルキルアクリレートモノマー；および（ｉｉ）反応混合物の０．００１〜９９重量％の少なくとも１種の芳香族部位含有溶剤を含む反応混合物を形成する段階；
（ｂ）２００℃〜５００℃までの範囲の反応温度に維持されたリアクター中に反応混合物を装填する段階；
（ｃ）前記モノマーの重合を熱により開始することにより前記ポリマー鎖を含む反応生成物を形成する段階；および
（ｄ）ポリマー鎖を形成するために十分な反応滞留時間を提供する段階を含む方法。
【請求項７】
反応混合物が少なくとも１０重量％のＣ１〜Ｃ８アルキルアクリレートモノマーを含む請求項６記載の方法。
【請求項８】
反応温度が２００℃〜４００℃の範囲内である請求項６記載の方法。
【請求項９】
ａ）少なくとも１種の未硬化熱硬化性樹脂；および
ｂ）少なくとも１種の液状ゴムを混合する段階を含み、前記液状ゴムは少なくとも１種の非官能性芳香族末端基を有するポリマー鎖を含み、前記ポリマー鎖は少なくとも５００ｇ／モルの重量平均分子量を有し、前記ポリマー鎖は２５℃未満のガラス転移温度を有することを特徴とする、単一相の未硬化熱硬化性組成物の製造法。
【請求項１０】
前記の少なくとも１種の未硬化熱硬化性樹脂が：エポキシ系樹脂、ビニルエステル系樹脂、および不飽和ポリエステル系樹脂のうちの少なくともひとつを含む請求項９記載の方法。
【請求項１１】
ａ）少なくとも１種の未硬化熱硬化性樹脂；および
ｂ）ガラス転移温度が２５℃未満であるポリマー鎖であって、少なくとも１つの非官能性芳香族末端基を有する該ポリマー鎖を含む少なくとも１種の液状ゴム；
を含む単一相の未硬化熱硬化性組成物。
【請求項１２】
ポリマー鎖が１またはそれ以上のＣ１−Ｃ２０アルキルアクリレートモノマーに由来する重合単位を少なくとも２０重量％含む、請求項１１記載の熱硬化性組成物。
【請求項１３】
ポリマー鎖上の少なくとも１種の芳香族部位含有フリーラジカル開始剤分子の残基；
芳香族部位含有分子へのポリマー鎖の連鎖移動；および
芳香族部位含有分子とのポリマー鎖の後反応：
の少なくとも１つによって、非官能性芳香族末端基が提供される、請求項１１記載の熱硬化性組成物。
【請求項１４】
ポリマー鎖が少なくとも５００ｇ／モルの重量平均分子量を有する、請求項１１記載の熱硬化性組成物。
【請求項１５】
液状ゴムがさらに、少なくとも２５℃のガラス転移温度を有するポリマー鎖を含む、請求項１１記載の熱硬化性組成物。
【請求項１６】
熱硬化性樹脂が、アルキド樹脂、アリルジグリコールカーボネート樹脂、ジアリルイソフタレート樹脂、ジアリフタレート樹脂、メラミン樹脂、メラミン／フェノール樹脂、フェノール樹脂、ビニルエステル樹脂；エポキシ樹脂；不飽和ポリエステル樹脂；シアノアクリレート樹脂；メラミン−ホルムアルデヒド樹脂；ポリウレタン樹脂；ポリイミド樹脂；およびポリフェノール樹脂：のうちの少なくとも１つを含む請求項１１記載の熱硬化性組成物。
【請求項１７】
硬化した熱硬化性樹脂のためのポリマー組成物であって、該ポリマー組成物が、
ガラス転移温度が２５℃未満であるポリマー鎖であって、少なくとも１つの非官能性芳香族末端基を有する前記ポリマー鎖を含み；
前記ポリマー組成物が、未硬化状態の前記熱硬化性樹脂と混和性であり、硬化状態の前記熱硬化性樹脂と不混和性である、前記ポリマー組成物。
【請求項１８】
ポリマー鎖が、１またはそれ以上のＣ１−Ｃ２０アルキルアクリレートモノマーに由来する重合単位を、少なくとも２０重量％含み、該ポリマー鎖が少なくとも５００ｇ／モルの重量平均分子量、および１０℃未満のガラス転移温度を有する、請求項１７記載のポリマー組成物。
【請求項１９】
ポリマー鎖がさらに、熱硬化性樹脂が硬化する際に架橋できる重合単位を、０．１〜１５重量％含む、請求項１８記載のポリマー組成物。
【請求項２０】
ａ）少なくとも１種の硬化した熱硬化性樹脂マトリックス；および
ｂ）該マトリックス中に分散されたゴム状ドメイン；
を含む複合材料であって、
該ゴム状ドメインが、２５℃より低いガラス転移温度を有し、少なくとも１つの非官能性芳香族末端基を有するポリマー鎖を含む、前記複合材料。
【手続補正２】
【補正対象書類名】明細書
【補正対象項目名】００２０
【補正方法】変更
【補正の内容】
【００２０】
本発明の第二の態様において、硬化した熱硬化性樹脂のためのポリマー組成物が提供され、該ポリマー組成物は：２５℃より低いガラス転移温度を有するポリマー鎖であって、少なくとも１種の非官能性芳香族末端基を有し；前記ポリマー組成物は前記熱硬化性樹脂の未硬化状態において混和性であり、前記熱硬化性樹脂の硬化状態において不混和性である。
【手続補正３】
【補正対象書類名】明細書
【補正対象項目名】００２１
【補正方法】変更
【補正の内容】
【００２１】
本発明の第三の態様において、硬化した熱硬化性樹脂のための液状ゴム組成物の製造法が提供され、前記液状ゴム組成物は、前記熱硬化性樹脂の未硬化状態において混和性であり、前記熱硬化性樹脂の硬化状態において不混和性であることを特徴とし、前記液状ゴム組成物は少なくともひとつの非官能性芳香族末端基、少なくとも５００ｇ／モルの重量平均分子量、２５℃より低いガラス転移温度を有するポリマー鎖を含み、該方法は：
（ａ）（ｉ）反応混合物の１．０〜９９．９９９重量％の少なくとも１種のＣ１−Ｃ２０アルキルアクリレートモノマー；および
（ｉｉ）反応混合物の０．００１〜２０重量％の少なくとも１種の芳香族部位含有開始剤を含む反応混合物を形成する段階；
（ｂ）４００℃までの反応温度で維持されたリアクター中に反応混合物を入れる段階；
（ｃ）前記芳香族部位含有開始剤で前記モノマーの重合を開始して、前記ポリマー鎖を含む反応生成物を形成する段階；および
（ｄ）ポリマー鎖を形成するために十分な反応滞留時間を提供する段階
を含む。
【手続補正４】
【補正対象書類名】明細書
【補正対象項目名】００２２
【補正方法】変更
【補正の内容】
【００２２】
本発明の第四の態様において、硬化した熱硬化性樹脂のための液状ゴム組成物を製造する方法が提供され、該液状ゴム組成物は、前記熱硬化性樹脂の未硬化状態において混和性であり、前記熱硬化性樹脂の硬化状態において不混和性であることを特徴とし、前記液状ゴム組成物は、少なくともひとつの芳香族末端基を有し、少なくとも５００ｇ／モルの重量平均分子量、２５℃より低いガラス転移温度を有するポリマー鎖を含み、該方法は：
（ａ）（ｉ）反応混合物の１〜９９．９９９重量％の少なくとも１種のＣ１−Ｃ２０アルキルアクリレートモノマー；および
（ｉｉ）反応混合物の０．００１〜９９重量％の少なくとも１種の芳香族部位含有溶剤を含む反応混合物を形成する段階；
（ｂ）２００℃〜５００℃の範囲内の反応温度に維持されたリアクター中に反応混合物を入れる段階；
（ｃ）前記モノマーの重合を熱により開始させて、前記ポリマー鎖を含む反応生成物を形成する段階；および
（ｄ）ポリマー鎖が形成されるために十分な反応滞留時間を提供する段階を含む。